(57)【要約】【課題】防虫性等の効果を持つ木酢油を安定的に保持する複合材や方法を提供する。【解決手段】本発明は、基材、前記基材の表面の一部または全部に木酢油を含む第１層、および前記第１層上の一部または全部にオルガノアルコキシシラン系液剤を含む第２層を有し、あるいは、第１面および第２面を持つ基材、前記基材の第１面上の一部または全部および／または第２面上の一部または全部に木酢油を含む第１層と、前記第１層上の一部または全部にオルガノアルコキシシラン系液剤を含む第２層を有し、あるいは、基材、前記基材の表面の一部または全部に木酢油およびオルガノアルコキシシラン系液剤を含む混合液剤を含む層を有し、あるいは、第１面および第２面を持つ基材、前記基材の第１面上の一部または全部および／または第２面上の一部または全部に、木酢油およびオルガノアルコキシシラン系液を含む混合液剤を含む層を有する複合材である。【選択図】図１
2019098724.tif 000002
【特許請求の範囲】
【請求項１】
基材、前記基材の表面の一部または全部に木酢油を含む第１層、および前記第１層上の一部または全部にオルガノアルコキシシラン系液剤を含む第２層を有する複合材。
【請求項２】
第１面および第２面を持つ基材、前記基材の第１面上の一部または全部および／または第２面上の一部または全部に木酢油を含む第１層と、前記第１層上の一部または全部にオルガノアルコキシシラン系液剤を含む第２層を有する複合材。
【請求項３】
基材、前記基材の表面の一部または全部に木酢油およびオルガノアルコキシシラン系液剤を含む混合液剤を含む層を有する複合材。
【請求項４】
第１面および第２面を持つ基材、前記基材の第１面上の一部または全部および／または第２面上の一部または全部に、木酢油およびオルガノアルコキシシラン系液を含む混合液剤を含む層を有する複合材。
【請求項５】
前記基材の表面に積層した第１層および／または第２層、あるいは基材の表面に積層した混合液剤を含む層は、加熱処理および／または乾燥処理により、固化または半固体化またはゲル化した層であることを特徴とする、請求項１〜４のいずれかの項に記載の複合材。
【請求項６】
前記オルガノアルコキシシラン系液剤を含む層はシロキサン結合を有することを特徴とする、請求項５に記載の複合材。
【請求項７】
前記木酢油および／またはオルガノアルコキシシラン系液剤は前記基材の内部に含浸していることを特徴とする、請求項１~６のいずれかの項に記載の複合材。
【請求項８】
前記オルガノアルコキシシラン系液剤が、オルガノアルコキシシラン、その加水分解物、およびその重縮合物の群から選ばれた少なくとも１種からなることを特徴とする、請求項１〜７のいずれかの項に記載の複合材。
【請求項９】
前記オルガノアルコキシシランが、Ｒ1 Ｓｉ（ＯＲ2 ）3（式中、Ｒ1 は炭素数１〜８の有機基、Ｒ2 は同一または異なり、炭素数１〜５のアルキル基および／または炭素数１〜４のアシル基を表す）で表されるオルガノトリアルコキシシランであることを特徴とする、請求項８に記載の複合材。
【請求項１０】
前記オルガノアルコキシシランには、さらにＲ1２Ｓｉ（ＯＲ2 ）２（式中、Ｒ1 は同一または異なり、炭素数１〜８の有機基、Ｒ2 は同一または異なり、炭素数１〜５のアルキル基および／または炭素数１〜４のアシル基を表す）で表されるジオルガノジアルコキシシランを含むことを特徴とする、請求項８または９に記載の複合材。
【請求項１１】
前記基材は、有機材料または無機材料またはこれらの混合材であり、前記有機材料は、木材、ベニヤ、段ボール、木質系紙、木質系不織布、プラスチック、またはこれらの混合材であり、
前記無機材料は、金属、セラミック、絶縁体、半導体、またはこれらの混合材であることを特徴とする、請求項１~１１のいずれかの項に記載の複合材。
【請求項１２】
前記基材の形状は顆粒状または粉状であることを特徴とする、請求項１，３、５〜１１のいずれかの項に記載の複合材。
【請求項１３】
前記複合材は、畑等の土壌に散布され、防虫、防蟻、および／または防菌用途として使用されることを特徴とする、請求項１２に記載の複合材。
【発明の詳細な説明】
【技術分野】
【０００１】
本発明は、基材に形成した防虫・抗菌活性等の作用を持つ木酢油および徐放性・耐候性等の機能を持つオルガノアルコキシシラン系材料を含む複合材に関する。
【背景技術】
【０００２】
持続的社会の実現には、環境に悪影響を与えない材料を使用して循環型社会を構築することが必要である。木質系バイオマスは、二酸化炭素の吸収による温室効果の低減、再生可能な資源である点から有効利用が望まれている。こうした観点から、木材の熱分解から調整した木酢油は抗菌性、抗真菌性、防虫性、防蟻性などの効果を持つので、木酢油を建築用途、農業用途、病院用途等様々な分野で使用することが検討されている。
（特許文献１、非特許文献１、２）
【先行技術文献】
【特許文献】
【０００３】
【特許文献１】特開２００１−３３５４０８
【特許文献２】特開２０１６−０５６４６９
【非特許文献】
【０００４】
【非特許文献１】木材保存Vol. 37(4), PP165-170 (2011)
【非特許文献２】木材保存 Vol. 32(5), PP225-231 (2006)
【発明の概要】
【発明が解決しようとする課題】
【０００５】
木酢油は抗菌性、抗真菌性、防虫性、防蟻性、鳥獣の忌避効果などの有効効果を持つが、露出して使用すると木酢油が放散しその有効成分が早期になくなり、木酢油の効果を長期間維持できないという問題がある。さらに、風雨にさらされる環境では木酢油の有効成分が雨等により除去されてしまうという問題がある。また、木酢油は特有の臭気を発するので、露出した状態での使用や単に袋詰めした使用や不十分な被覆・包装した状態では、木酢油の特有の臭気が家屋や病院中に拡散したり充満したりするという問題もある。
【課題を解決するための手段】
【０００６】
本発明は、徐法性、撥水性および耐候性等に優れたオルガノアルコキシシラン系材料で木酢油を被い、木酢油の雨水への溶出および拡散を防ぎ、木酢油の有効成分を気孔より少しずつ放出させて木酢油の効果を長期間維持できるものであり、具体的には以下の特徴を有する。
（１）本発明は、基材、前記基材の表面の一部または全部に木酢油を含む第１層、および前記第１層上の一部または全部にオルガノアルコキシシラン系液剤を含む第２層を有し、あるいは、第１面および第２面を持つ基材、前記基材の第１面上の一部または全部および／または第２面上の一部または全部に木酢油を含む第１層と、前記第１層上の一部または全部にオルガノアルコキシシラン系液剤を含む第２層を有し、あるいは、基材、前記基材の表面の一部または全部に木酢油およびオルガノアルコキシシラン系液剤を含む混合液剤を含む層を有し、あるいは、第１面および第２面を持つ基材、前記基材の第１面上の一部または全部および／または第２面上の一部または全部に、木酢油およびオルガノアルコキシシラン系液を含む混合液剤を含む層を有する複合材である。
【０００７】
（２）本発明は、（１）に加えて、前記基材の表面に積層した第１層および／または第２層、あるいは基材の表面に積層した混合液剤を含む層は、加熱処理および／または乾燥処理により、固化または半固体化またはゲル化した層であることを特徴とし、また前記オルガノアルコキシシラン系液剤を含む層はシロキサン結合を有し、さらに前記木酢油および／またはオルガノアルコキシシラン系液剤は前記基材の内部に含浸していることを特徴とする。
（３）本発明は、（１）または（２）に加えて、前記オルガノアルコキシシラン系液剤が、オルガノアルコキシシラン、その加水分解物、およびその重縮合物の群から選ばれた少なくとも１種からなり、前記オルガノアルコキシシランが、Ｒ1 Ｓｉ（ＯＲ2 ）3（式中、Ｒ1 は炭素数１〜８の有機基、Ｒ2 は同一または異なり、炭素数１〜５のアルキル基および／または炭素数１〜４のアシル基を表す）で表されるオルガノトリアルコキシシランであり、前記オルガノアルコキシシランには、さらにＲ1２Ｓｉ（ＯＲ2 ）２（式中、Ｒ1 は同一または異なり、炭素数１〜８の有機基、Ｒ2 は同一または異なり、炭素数１〜５のアルキル基および／または炭素数１〜４のアシル基を表す）で表されるジオルガノジアルコキシシランを含むことを特徴とする。
【０００８】
（４）本発明は、（１）、（２）または（３）に加えて、前記基材は、有機材料または無機材料またはこれらの混合材であり、前記有機材料は、木材、ベニヤ、段ボール、木質系紙、木質系不織布、プラスチック、またはこれらの混合材であり、前記無機材料は、金属、セラミック、絶縁体、半導体、またはこれらの混合材であり、また前記別基材の形状は顆粒状または粉状であることを特徴とする複合材であり、さらに前記顆粒状または粉状の複合材は、畑等の土壌に散布され、防虫、防蟻、および／または防菌用途として使用されることを特徴とする。
【発明の効果】
【０００９】
基材の（表面の）周囲に第１層として木酢油を含む層を形成し、第１層上にオルガノアルコキシシラン系液剤の層（第２層）を塗布等して形成した複合材において、加熱処理・乾燥処理により木酢油を含む層（第１層）をシロキサン結合してできたガラス質薄膜が被覆している状態である。また、木酢油を含む液剤とオルガノアルコキシシラン系液剤の混合液剤で積層した混合層を持つ複合材においては、混合液剤の状態でも木酢油はオルガノアルコキシシラン系液剤に被われており、さらに加熱処理・乾燥処理により木酢油をオルガノアルコキシシラン系液剤が重縮合して生成した(シロキサン結合)ガラス皮膜類が被覆している状態となる。シロキサン結合ガラス皮膜は耐候性に優れているので、風雨や空気中の水分に触れても(シロキサン結合)ガラス皮膜に被覆された木酢油を含む層には殆ど影響を与えない。また(シロキサン結合)ガラス皮膜はシロキサン結合（Ｓｉ−Ｏ−Ｓｉ結合）を有するので機械的強度も強く、外部からの衝撃や外力に対して木酢油を含む層（第１層）を保護する。一方、(シロキサン結合)ガラス皮膜には微細な空隙（気孔）が多数存在するので、木酢油を含む層（第１層）が(シロキサン結合)ガラス皮膜に被覆されていても、木酢油の有効成分がこれらの気孔を通して外側（外部環境）に出ていき、木酢油の効果を発揮できる。木酢油の有効成分は徐々に放出されるので、木酢油の効果（抗菌性、抗真菌性、防虫性、防蟻性、防腐性、鳥獣の忌避効果等）が長期間持続される。また、木酢油特有の臭気も徐々に放散されるので、木酢油の特有の臭気を大幅に低減できる。さらに、(シロキサン結合)ガラス皮膜は、撥水性があるため、雨水による木酢油の除去を防止できる。このように、本発明の複合材において、木酢油を(シロキサン結合)ガラス皮膜が被覆しているので、機械的にも環境的にも木酢油は保護されており、また(シロキサン結合)ガラス皮膜の徐放性効果により、木酢油の防虫・抗菌等の効果が長期間発揮されるとともに製品の寿命も長くなる。このように本発明は、木酢油単独では得られない、徐放性、撥水性、強靭化、難燃性、機能持続性付与等の効果を得ることができる。
【図面の簡単な説明】
【００１０】
【図１】図１は、本発明の実施形態（基材が板状体）の一例示す図である。
【図２】図２は、本発明の別の実施形態（基材が板状体）を示す図である。
【図３】図３は、本発明の他の実施形態（基材が略球状体）を示す図である。
【図４】図４は、本発明の他の実施形態（基材が複雑形状体）を示す図である。
【発明を実施するための形態】
【００１１】
本発明者は、オルガノアルコキシシランから生ずる(シロキサン結合)ガラス皮膜が徐放性の効果を有することを発見して本発明に想到したものであり、本発明は、防腐、脱臭、抗菌、防虫、鳥獣の忌避効果等の効果を持つ木酢油を安定的に保持する基材や方法を提供するものである。図１は本発明の実施形態の一例を示す図である。第１面（上面または表面と呼んでも良い）および第２面（下面または裏面と呼んでも良い）を持つ基材１１の第１面および／または第２面上に木酢油を含む液剤（材料）を積層し、第１の層（木酢油を含む層）１２を形成する。基材１１は、有機系材料または無機系材料、またはこれらの複合材料（積層材や混合材）である。有機系材料は、主として有機物から構成される材料であり、たとえば、プラスチック、樹脂、ゴム、皮、革、布・織物・編物等の布帛、不織布、紙（和紙、用紙、機能紙、一般紙等）・木材・ベニヤ・段ボール等のセルロース系素材、その他各種繊維類が挙げられる。無機系材料は、主として無機物から構成される材料であり、たとえば、金属、半導体、有機物以外の絶縁体、セラミックス、無機繊維等が挙げられる。また、これら有機系材料または無機系材料の多孔質体でも良い。基材１１の形状は、板状、角状、棒状、シート状、フィルム状等が挙げられ、この状態で破壊せずには変形できないものや変形可能なものも含まれる。変形可能な例として、たとえば紙・布等のシートやフィルムのように折り曲げたり、丸めたりできるものが挙げられる。基材の厚さは特に限定されないが、シート状やフィルム状の場合にはたとえば５μm〜５ｍｍ、板状の場合にはたとえば５０μｍ〜１００ｍｍである。また木材の第１面・第２面の面積は特に限定されず、任意の大きさを選択できる。
【００１２】
本発明で用いる木酢油について説明する。木材（おが屑や廃材等も含む）や植物を高温（たとえば、４００℃〜５００℃の温度）で熱分解すると、木ガス、水溶性の木酢液、植物タールまたは木タールが得られる。この植物タールまたは木タールを常圧下または減圧下（たとえば、1000Pa〜10000Pa）で加熱して（たとえば、３０℃〜２００℃の温度）蒸留精製すると、木酢油が得られる。また植物タールまたは木タールを常圧・常温下で長時間（たとえば、数日）蒸留しても木酢油を得ることができる。木酢油にはクレオソートに相当する成分（たとえば、フェノール性化合物）が多く含まれており、またそれ以外の種々の成分も混入されており、木酢油は、防腐のみならず、脱臭剤、防ばい剤（防カビ剤）、防虫剤、防蟻性、抗菌、抗真菌、鳥獣の忌避の各作用を有する。（特許文献１、非特許文献１）尚、青森ヒバ等のヒバ材から水蒸気蒸留で抽出したヒバ油も本発明で使用する木酢油に含まれる。ヒバ油は、ヒノキチオール、β-ドラブリン、カルバクロール、セドロール、トリメチルナフタレン、シトロネール酸等の成分が含まれる。（非特許文献２）
【００１３】
木酢油を含む液剤は、木酢油単独の液剤、木酢油と有機系溶剤を加えたものや、これらそれぞれにさらに水、およびまたは酸、およびまたはアルカリを加えたものである。有機系溶剤として、たとえば、エタノール、ポリビニールアルコール等のアルコール類、炭化水素類、ケトン類、エステル類、エーテル類等が挙げられる。また、これらに乳化剤等他の物質・液剤を加えても良い。一例として、木酢油（１０wt％）、乳化剤（２０wt％）、エタノール（１０wt％）、水（６０wt％）を混合して、エマルジョン型の微粒子化したものを使用できる。また、別の例として、ヒバ油（１０wt％）、乳化剤（２wt％）、ポリビニールアルコール（６wt％）を混合して水溶化したエマルジョン型ヒバ油やヒバ油（１０wt％）、乳化剤（２０wt％）、エタノール（２０wt％）、水（５０wt％）を混合して水溶化したエマルジョン型ヒバ油を使用できる。
【００１４】
本発明で用いる木酢油を含む液剤（材料）には、さらに、たとえば、天然または合成香料を含む。木酢油は特有の臭気を放つので、これらの天然または合成香料を含むことにより、木酢油の上記効果を減ずることなく、木酢油の臭気を隠して人間に好ましい臭いにすることができる。使用される天然または合成香料としては、レモングラス油、シトロネラ油、タイム油、スターアニス油、クローブ油等の天然精油、シトラール、シトロネラール、アネトール、アニスアルデヒド、ｎ−オクチルアルデヒド、ｎ−ノニルアルデヒド等の合成香料等が挙げられるが、これらに特に限定されない。
【００１５】
基材１１上に木酢油を含む液剤を積層して木酢油を含む層１２を形成する方法として種々の方法がある。たとえば、基材１１を木酢油（または木酢油を含む液剤）に浸漬（ディップ）する方法がある。この場合、基材１１の周囲に木酢油が付着する。基材１１が図１に示すような板状の場合は、上面（第１面や表面と称しても良い）および下面（第２面や裏面と称しても良い）および側面に付着するが、付着したくない部分や面をカバーテープ等で被って、浸漬後にカバーテープを取り外せば、所望の部分や面に木酢油を含む層を形成できる。
【００１６】
あるいは、基材１１の所定面（図１では上面）上に木酢油（または木酢油を含む液、以下同様）をハケ（刷毛）や筆等を使って塗布（コート）する方法がある。あるいは、スピンコーターに基材１１を載せて基材１１をスピンコーターで真空吸引して基材１１を固定し、基材１１の所定面（図１では上面）上に所定量の木酢油を垂らした後に、スピンコーターで基材１１を回転させて、基材１１の所定面（図１では上面）に木酢油を均一に塗布することができる。（スピンコーター法）あるいは、回転ローラーやスキージを使って基材１１の所定面（図１では上面）上に木酢油の層を均一に形成できる。（ローラー法、スキージ法）あるいは、木酢油を細かい液滴や霧状にして散布したり吹き付けたりして、基材１１の所定面（図１では上面）上に木酢油の層を形成できる。（スプレー法、散布法、吹き付け法）上記以外にも種々の方法で基材１１の所定面（図１では上面）上に木酢油の層を形成することもできる。
【００１７】
基材１１上の木酢油を含む層１２の厚さは、基材の厚みにもよるが、たとえば１μｍ〜５ｍｍであるが、これに限定されない。上記の方法により所定量または所定厚みの木酢油を含む層１２が形成できない場合は、上記の方法を繰り返し用いたり、または上記の方法を組み合わせたりすることによって、木酢油を含む層１２を形成することができる。基材１１がシートやフィルム状等の場合で変形しやすい基材の場合は、上記に示した浸漬法やハケ・筆等による塗布法を用いたり、ローラー法やスキージ法やスプレー法等を用いたりするのが良い。
【００１８】
基材１１上に木酢油を含む層１２を形成した後に、熱処理や自然乾燥や真空乾燥等の方法により木酢油を含む層１２の液状部分を蒸発・気化または木酢油を含む層１２に含まれる物質・材料を化学反応させて木酢油を含む層１２を固化させる。木酢油を含む層１２は常温でも長時間乾燥により固化するが、たとえば５０℃〜１３０℃の温度において短時間（たとえば、３０分〜２時間）で固化できる。基材１１が高温で変形等しなければ、上記以上の温度での熱処理を行なうこともできる。また、木酢油を含む層１２上にオルガノアルコキシシラン系液剤を含む層１３を積層した後に、オルガノアルコキシシラン系液剤を含む層１３を固化する熱処理や乾燥処理があるので、木酢油を含む層１２を完全に固化する必要はなく、液状部分が一部残っていても良い。たとえば、木酢油を含む層が粘つく程度の状態でも良い。すなわち、木酢油を含む層１２は反固化状態もしくはゲル状等の状態でも良い。
【００１９】
基材１１が紙、木材、布、繊維等、多孔質セラミック（たとえば、シリカゲル、活性白土、活性炭、ゼオライト、アルミナ、炭化ケイ素、ジルコニア）等である場合は、それらは多孔質体であるため、木酢油の一部または全部が紙や繊維等の内部に浸透し、その内部で固化する。（これを図１（ｂ）の破線矢印１４で示す。これを含浸とも言う。）従って、木酢油を含む層１２は基材１１と強固に付着する。また木酢油の成分と基材１１が化学的に結合する場合にも基材１１と強固に付着する。木酢油を含む層１２が基材１１へ浸透する場合は、木酢油を含む層１２が固化・乾燥後は、木酢油を含む層１２の厚みは非常に薄いか、殆どなくなっている場合もある。その場合でも本発明の技術的範囲に含まれる。
【００２０】
基材１１が金属やプラスチック等のような木酢油が浸透しにくいものであれば、木酢油と基材１１との結合力は主に物理的力によるものであるため、木酢油と基材１１との密着性は比較的弱い。密着性が弱い場合は、木酢油を含む液に金属等との密着性を高める接着材料を混合すれば良い。接着材料として、たとえば、ポリビニールアルコール系接着剤、酢酸ビニール系接着剤、アクリル系接着剤、塩化ビニール系接着剤等が挙げられるが、これらに限定されない。
【００２１】
所定量または所定厚みの木酢油を含む層１２を形成するために、木酢油を含む層を重ねて積層する場合、その間に適当な熱処理工程や乾燥工程を加えることもできる。すなわち１回目の木酢油を含む層を形成した後に、加熱処理（たとえば、乾燥炉（温度は、たとえば５０℃〜１３０℃、雰囲気は、たとえば窒素や空気、または加圧または減圧下、処理時間１分〜２時間）や自然乾燥を行なった後に、２回目の木酢油を含む層を形成する。必要ならこれらを繰り返し、所定量または所定厚みの木酢油を含む層１２を形成する。この木酢油を含む層の形成と熱処理の繰り返しサイクルにより、基材１１と木酢油を含む層１２との密着性も向上させることができる。木酢油を含む層を重ねて積層する場合に用いる熱処理や乾燥処理においては、木酢油を完全に固化する必要はなく、液状部分が一部残っていても良い。たとえば、木酢油を含む層が少々粘つく程度の状態でも良い。
【００２２】
所定量または所定厚みの木酢油を含む層１２を形成し、木酢油を含む層１２を固化する熱処理や乾燥処理を行なった後に、木酢油を含む層１２上にオルガノアルコキシシラン系液剤（を含む液剤）を積層し、第２の層（オルガノアルコキシシラン系液剤を含む層）１３を形成する。オルガノアルコキシシラン系液剤は、（ａ）オルガノアルコキシシラン類、その加水分解物、およびその重縮合物の群から選ばれた少なくとも１種を主成分として含む。
【００２３】
（ａ）オルガノアルコキシシラン類としては、式（１）；Ｒ1 Ｓｉ（ＯＲ2 ）3 （式中、Ｒ1 は炭素数１〜８の有機基、Ｒ2は同一または異なり、炭素数１〜５のアルキル基および／または炭素数１〜４のアシル基を表す）で表されるオルガノアルコキシシラン（以下「オルガノアルコキシシラン（１）」ともいう）、その加水分解物、あるいはその重縮合物が挙げられる。（ａ）成分は、エマルジョン（コロイド状も含む）でも、溶剤系でもよい。
【００２４】
また、（ａ）オルガノアルコキシシラン類には、式（２）；Ｒ1２ Ｓｉ（ＯＲ2）２（式中、Ｒ1 は同一または異なり、炭素数１〜８の有機基、Ｒ2は同一または異なり、炭素数１〜５のアルキル基および／または炭素数１〜４のアシル基を表す）で表されるオルガノアルコキシシラン（以下「オルガノアルコキシシラン（２）」ともいう）、その加水分解物、あるいはその重縮合物を（ａ）成分中、５０重量％以下程度併用することができる。
【００２５】
オルガノアルコキシラン類は、水の存在により酸またはアルカリの存在下もしくは非存在下で加水分解および重縮合して高分子量化するものであり、その塗膜は加熱下または常温下で硬化する。オルガノアルコキシシラン類の加水分解触媒となる酸としては、塩酸、硝酸、硫酸、リン酸、ギ酸、酢酸なとどが挙げられる。また、加水分解触媒となる塩基としては、アンモニア、水酸化テトラメチルアンモニウム、水酸化２−ヒドロキシエチルトリメチルアンモニウム、エタノールアミン、ジエタノールアミン、トリエタノールアミンなどが挙げられる。なお、これらの通常の触媒を用いる場合には、加水分解の際に、反応水を共存させる。
【００２６】
オルガノアルコキシシラン（１）は、前記式中のＲ1 が炭素数１〜８の有機基、例えばメチル基、エチル基、ｎ−プロピル基などのアルキル基、そのほかγ−クロロプロピル基、ビニル基、３，３，３−トリフロロプロピル基、γ−グリシドキシプロピル基、γ−メタクリルオキシプロピル基、γ−メルカプトプロピル基、フェニル基、３，４−エポキシシクロヘキシルエチル基、γ−アミノプロピル基などであり、また式中のＲ2 は同一または異なり、炭素数１〜５のアルキル基および／または炭素数１〜４のアシル基、例えばメチル基、エチル基、ｎ−プロピル基、ｉ−プロピル基、ｎ−ブチル基、ｓｅｃ−ブチル基、ｔ−ブチル基、アセチル基などである有機シラン化合物である。
【００２７】
これらのオルガノアルコキシシラン（１）の具体例として、メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、ｉ−プロピルトリメトキシシラン、ｉ−プロピルトリエトキシシラン、γ−クロロプロピルトリメトキシシラン、γ−クロロプロピルトリエトキシシラン、ビニルトリメトキシシラン、ビニルトリエトキシシラン、３，３，３−トリフロロプロピルトリメトキシシラン、３，３，３−トリフロロプロピルトリエトキシシラン、γ−グリシドキシプロピルトリメトキシシラン、γ−グリシドキシプロピルトリエトキシシラン、γ−メタクリルオキシプロピルトリメトキシシラン、γ−メタクリルオキシプロピルトリエトキシシラン、γ−メルカプトプロピルトリメトキシシラン、γ−メルカプトプロピルトリエトキシシラン、フェニルトリメトキシシラン、フェニルトリエトキシシラン、３，４−エポキシシクロヘキシルエチルメトキシシラン、３，４−エポキシシクロヘキシルエチルエトキシシラン、γ−アミノプロピルメトキシシラン、γ−アミノプロピルエトキシシランなどを例示できる。
【００２８】
これらのオルガノアルコキシシラン（１）は、１種の単独で使用してもよく、また２種以上を併用してもよい。好ましくは、メチルトリメトキシシランおよび／またはメチルトリエトキシシランを使用する。また、（ａ）成分としては、このオルガノアルコキシシランを、あらかじめ酸またはアルカリの存在下もしくは非存在下で加水分解した加水分解物、該加水分解物をさらに熟成して重縮合した重縮合物を使用することもできる。重縮合の度合いとしては、２〜１０分子程度の重縮合体が挙げられる。
【００２９】
（ａ）成分を構成するオルガノアルコキシシラン（２）の具体例としては、ジメチルジメトキシシラン、ジメチルジエトキシシラン、ジエチルジメトキシシラン、ジエチルジエトキシシラン、ジフェニルジメトキシシラン、ジフェニルジエトキシシラン、メチルビニルジメトキシシラン、メチルビニルジエトキシシランなどや、これらの化合物の２〜１０分子程度の重縮合体を例示することができる。オルガノアルコキシシラン（２）の使用量は、（ａ）成分中に５０重量％以下程度であり、５０重量％を超えると、オルガノアルコキシシラン（１）とうまくシロキサン結合が生成せず好ましくない。オルガノアルコキシシラン(２)の使用量は、(ａ)成分中に、５０重量％以下、好ましくは５〜４０重量％、さらに好ましくは１０〜３０重量％程度ある。(ａ)成分中に、オルガノアルコキシシラン(２)を併用すると、得られる塗膜に柔軟性を付与することができる。
【００３０】
本発明の（ａ）成分は、オルガノアルコキシシラン類を水の存在下で、加水分解触媒として、酸や塩基などを用いて、加水分解、重縮合させるから、得られる（ａ）成分は、オルガノアルコキシシラン、その加水分解物、その重縮合物の混合物となり、反応水と生成するアルコール類の混合系であって、その形態は、溶剤系、エマルジョン、もしくはコロイド状である。本発明の（ａ）成分は、オルガノアルコキシシラン類を水の存在下で、加水分解触媒として、酸や塩基などを用いて、加水分解、重縮合させるから、得られる（ａ）成分は、オルガノアルコキシシラン、その加水分解物、その重縮合物の混合物となり、反応水と生成するアルコール類の混合系であって、その形態は、溶剤系、エマルジョン、もしくはコロイド状である。
【００３１】
（ａ）成分の加水分解、重縮合には、有機金属化合物を用いることもできる。この例示としては、例えばチタン、ジルコニウム、アルミニウムあるいはスズの錯体であり、テトラプロポキシチタン、テトラブトキシチタネート、テトラプロポキシジルコネート、テトラブトキシジルコネート、トリプロポキシアルミネート、アルミニウムアセチルアセトナート、ジブチルスズジアセテート、ジブチルスズジラウレートなどが挙げられる。
【００３２】
オルガノアルコキシシラン系液剤は、親水性有機溶剤を含んでも良く、この親水性有機溶剤は（ａ）オルガノアルコキシシランの加水分解調整剤として使用する。ここでの親水性有機溶剤は、（ａ）成分を構成するオルガノアルコキシシランの加水分解で生成するアルコールも含む。本発明で使用する親水性有機溶剤は、アルコール類、グリコール類、エステル類、エーテル類、ケトン類などである。アルコール類としては、炭素数１〜８の脂肪族アルコール、例えばメタノール、エタノール、ｎ−プロパノール、ｉ−プロパノール、ｎ−ブタノール、ｓｅｃ−ブタノール、ｔ−ブタノール、ｎ−ペンタノール、ｎ−ヘキサノール、４−メチル−２−ペンタノール、４−メチル−ｎ−ペンタノールなどが挙げられる。グリコール類としては、例えばエチレングリコール、プロピレングリコールが挙られる。エステル類としては、前記アルコール類およびグリコール類のギ酸、酢酸、プロピオン酸などのエステル、具体的にはギ酸メチル、ギ酸エチル、ギ酸ブチル、酢酸メチル、酢酸エチル、酢酸ブチル、プロピオン酸エチルなどを例示できる。
【００３３】
エーテル類として、前記アルコール類およびグリコール類のアルキルエーテルなど、具体的にはジメチルエーテル、ジエチルエーテル、ジブチルエーテル、メチルエチルエーテル、エチルブチルエーテル、エチレングリコールモノブチルエーテル、酢酸エチレングリコールモノエチルエーテル、プロピレングリコールモノエチルエーテルなどが挙げられる。ケトン類としては、アセトン、ジエチルケトン、メチルエチルケトン、アセトフェノンなどが挙げられる。
【００３４】
オルガノアルコキシシラン系液剤中の親水性有機溶剤の配合割合は、たとえば、１０〜６０重量％、好ましくは１０〜２０重量％である。有機溶剤の配合割合が、１０重量％未満では液の粘度が上昇しすぎ、保存安定性が低下し、一方６０重量％を超えると保存安定性は向上するものの、コート液中の固形分濃度が小さくなり得られる塗膜の乾燥速度および加水分解速度が低下し、硬化に長時間を要するので好ましくない。
【００３５】
オルガノアルコキシシラン系液剤には、（ａ）オルガノアルコキシシランの加水分解剤として水（Ｈ２Ｏ）が含まれる。この水としては、水道水、蒸留水、イオン交換水、基材内水分内OH成分を使用できる。また、（ａ）アルキルアルコキシシランの加水分解により生成する水も包含される。また、空気中の水分を利用する場合もある。オルガノアルコキシシラン系液剤中の水の配合割合は、たとえば２〜50重量％であり、好ましくは5〜20重量％である。水の配合割合が、５重量％未満では、（ａ）オルガノアルコキシシランの加水分解が十分に生起し難く、一方50重量％を超えるとコート液の安定性が低下し、また塗膜の乾燥速度が低下するので好ましくない。
【００３６】
また、オルガノアルコキシシラン系液剤には、その他の充填材を配合することもできる。これらの他の充填材としては、例えば有機顔料もしくは無機顔料などの非水溶性の一般的な顔料または顔料以外の粒子状もしくは繊維状の金属および合金ならびにこれらの酸化物、水酸化物、炭化物、窒化物、硫化物の１種または２種以上のものである。具体的には鉄、銅、アルミニウム、ニッケル、銀、亜鉛、フェライト、カーボンブラック、ステンレス鋼、二酸化ケイ素、酸化チタン、酸化アルミニウム、酸化クロム、酸化マンガン、酸化鉄、酸化ジルコニウム、酸化コバルト、合成ムライト、ジルコン（ケイ酸ジルコニウム）、水酸化アルミニウム、水酸化鉄、炭化ケイ素、窒化ケイ素、窒化ホウ素、二硫化モリブデン、酸化亜鉛、酸化コバルト、酸化銅、酸化ニッケル、酸化スズ、酸化セリウム、酸化バリウム、酸化アンチモン、水酸化クロム、モリブデン赤、モリブデン白、マンガンバイオレット、紺青、エメラルドグリーン、タングステンなどを挙げることができるが、これらに限定されるものではない。
【００３７】
また、本発明のオルガノアルコキシシラン系液剤中には、上記のように、酸を添加することが好ましい。酸は、コート液のｐＨを７未満の酸性領域に調整し、（ａ）成分の加水分解を促進するとともにコーティング後の塗膜の硬化促進の働きをするものである。この種の酸としては、硝酸、塩酸などの無機酸、酢酸、ギ酸、プロピオン酸、マレイン酸、クロロ酢酸、クエン酸、安息香酸、ジメチルマロン酸、グルタル酸、グリコール酸、マロン酸、トルエンスルホン酸、シュウ酸などの有機酸を挙げることができる。これらの酸のうち、特に酢酸が好ましい。これらの酸は、１種または２種以上を併用することができる。酸の組成物中の配合割合は、オルガノアルコキシシラン系液剤中、（ａ）成分を構成するオルガノアルコキシシランに対し、たとえば０．１〜１重量％程度である。これにより、コート液のｐＨを７未満、好ましくは３．５〜５．５に調整することが可能となる。酸の含有量が、０．１重量％未満では（ａ）オルガノアルコキシシランの加水分解およびコーティング後の塗膜の硬化が充分でなくなり、一方１重量％を超えると塗膜になったとき残存酸が多くなり好ましくない。
【００３８】
さらに、本発明のオルガノアルコキシシラン系液剤には、各種界面活性剤、シランカップリング剤、チタンカップリング剤、金属アセチルアセトネート、またナフテン酸、オクチル酸、亜硝酸、亜硫酸、アルミン酸、炭酸などのアルカリ金属塩、チヌビン（チバ・スペシャルティ・ケミカルズ社製）などの安定剤などの従来公知のその他の添加剤を添加することもできる。また、木酢油が放つ独特の臭気を緩和する消臭剤や心地良い臭いを出して木酢油が放つ独特の臭気をマスキングする芳香剤を加えることもできる。前記成分および必要に応じて酸などの添加剤を含み、そのｐＨ７未満の酸性領域での固形分濃度が１０〜４０重量％、好ましくは１０〜３０重量％のエマルジョンあるいはコロイダル状の液状組成物である。固形分が１０重量％未満では、１回の塗布で十分な厚さの塗膜が得られず作業性が悪化したり、塗膜強度が低すぎたりし、一方４０重量％を超えるとゲル化し易く粘度が上昇し、密着性が悪化し、さらには均一な膜厚の塗膜が得られ難くなり好ましくない。本発明のオルガノアルコキシシラン系液剤は、例えば溶液系、あるいはエマルジョン系もしくはコロイド状の（ａ）成分（親水性有機溶剤や水を含む）に、必要に応じて酸成分や他の充填剤を加え、ロールミル、ボールミル、攪拌機などを用いて十分に分散させて調製することができるが、この調製方法に限定されるものではない。
【００３９】
オルガノアルコキシシラン系液剤を含む層の積層は、第１の層（木酢油を含む層）１２を積層する方法と同様に、スピンコート、刷毛塗り、スプレー、散布、吹き付け、ディッピング、ロールコート、印刷、スキージなどの塗布手段を用いることができる。１回の塗布で所定量または所定厚みのオルガノアルコキシシラン系液剤を含む層を形成できないときは、複数回の塗布または積層を行なっても良く、その場合、上記塗布方法を組み合わせて使用することもできる。また重ね塗布の場合、１回毎、または複数回毎に加熱処理および／または乾燥処理を行なっても良い。加熱処理は、不活性ガス（たとえば、窒素、アルゴン等）や空気雰囲気で、減圧下・加圧下・常圧下で、５０℃〜２００℃で５分〜１２０分間程度行なうのが良く、また常温乾燥の場合は、１〜６日間の放置で良い。重ね塗布の場合における中間熱処理・中間乾燥処理では、オルガノアルコキシシラン系液剤を含む層は充分に固化しなくても良く、最終熱処理で充分に固化すれば良い。尚、最終熱処理でも固化が不十分でも自然放置でオルガノアルコキシシラン系液剤を含む層を十分に固化することもできる。また、用途によってはオルガノアルコキシシラン系液剤を含む層は十分に固化しなくても良い場合もある。また、木酢油を含む層１２の状態（厚み、量、固化程度等）やオルガノアルコキシシラン系液剤を含む層の状態（厚み、量、固化や液化程度等）、あるいは製造条件や作業条件等によって適宜変更することができる。このように、オルガノアルコキシシラン系液剤を含む層は熱処理・乾燥処理を行なうと、シロキサン反応により（３段階の反応式（i）Si-OR＋H２O→Si-OH＋ROH、(ii)Si-OH＋HO-Si→Si-O-Si＋H２O、(iii)Si-OH＋RO-Si→Si-O-Si＋ROH）固化し、ガラスの基本骨格であるシロキサン結合が生成され、（すなわち、シロキサンネットワークポリマーが形成され）、硬化層１３が形成される。（特許文献２）
【００４０】
オルガノアルコキシシラン系液剤を含む層１３を熱処理後または乾燥後は、オルガノアルコキシシラン系液剤を含む層１３は木酢油を含む層１２を被覆するように固化する。木酢油が充分に固化せずにオルガノアルコキシシラン系液剤を含む層１３を積層し熱処理・乾燥した場合は、オルガノアルコキシシラン系液剤を含む層にも木酢油を含む層が浸透し、混然一体となる場合もある。たとえば、オルガノアルコキシシラン系液剤を含む層に生じる気孔に木酢油を含む層が浸透して固化する。そのような場合でもオルガノアルコキシシラン系液剤を含む層（絶処理後または乾燥後において液状部分は殆どなくなるが、便宜上同じ名称で記載する）は木酢油を含む層の一部または全部を被覆する。
【００４１】
木酢油を含む層１２が被覆されていない場合は、木酢油の有効成分が外側（大気中）へ出ていき、木酢油の有する効果が比較的短時間に消失していく。これに対して、オルガノアルコキシシラン系液剤を含む層１３で木酢油を含む層１２を被覆した本発明の場合は、図１（ｂ）の破線矢印１５で示すように、木酢油の有効成分が気化し徐々にオルガノアルコキシシラン系液剤を含む被覆層１３を通して外側（大気中）へ出て行くので、木酢油の効果が同程度で長期間持続する。すなわち、オルガノアルコキシシラン系液剤を含む被覆層１３が固化しても、この層１３は微細な間隙（以下、気孔と称する）を通して通気性が働いて木酢油の有効成分が徐々に出て行く。換言すれば、オルガノアルコキシシラン系液剤を含む被覆層により木酢油の効果の徐放性を有する。または、オルガノアルコキシシラン系液剤を含む層１３を積層し熱処理・乾燥する工程で、浸透性の強いオルガノアルコキシシラン系液剤が木酢層を包み込み薄膜を形成する。すなわち、オルガノアルコキシシラン系液剤が重縮合等して生成したシロキサン結合したガラス薄膜の内側に木酢油を保持した状態となる。その薄膜の気孔から木酢油の有効成分が気化し徐々に外側（大気中）へ放出する。従って、木酢油の効果を発揮する用途製品の寿命を大幅に延ばすことができる。
【００４２】
木酢油を含む層１２は比較的脆い層であるから機械的衝撃に弱いが、オルガノアルコキシシラン系液剤を含む層１３は固化後ガラス質のシロキサン結合を有するので強固であり耐熱性や耐摩耗性や強度や硬度が大きく強靭であるので、木酢油を含む層１２を機械的に保護するという効果もある。また、木酢油を含む層１２は酸、アルカリ、水等の影響を受けやすいが、オルガノアルコキシシラン系液剤を含む層１３は固化後ガラス質のシロキサン結合を有するので耐環境性（耐光性、耐熱性、難燃性、撥水性、耐水性、耐酸性、耐酸化性等）も優れている。従って、図１に示す本発明の構造は木酢油を含む層１２をシロキサン結合のガラス質層１３で被覆しているので、長期間の使用でも劣化が小さく製品の長寿命化を実現できる。このように本発明は、木酢油単独では得られない、徐放性、強靭化、難燃性を得ることができる。
【００４３】
図２は、本発明の別の実施形態を示す図であり、第１面（表面または上面とも記載）および第２面（裏面または下面とも記載）を持つ基材１１の第１面および／または第２面上に木酢油およびオルガノアルコキシシラン系液剤を含む材料からなる層（混合層ともいう）１６を積層する。すなわち、木酢油を含む液剤とオルガノアルコキシシラン系液剤との混合液を作成し、図１で説明したものと同様に、その混合液をスピンコート、刷毛塗り、スプレー、吹き付け、ディッピング、ロールコート、印刷、スキージなどの塗布手段により、基材１１の面上に積層し、木酢油およびオルガノアルコキシシラン系液剤を含む材料からなる層１６を形成する。基材、木酢油を含む液剤およびオルガノアルコキシシラン系液剤は図１で説明したものと同様で良い。あるいは、木酢油単独をオルガノアルコキシシラン系液剤に混ぜた後に木酢油を含む液剤に含まれる成分を添加することもできる。あるいは、オルガノアルコキシシラン系液剤中の（ａ）成分を木酢油または木酢油を含む液剤に混ぜた後にオルガノアルコキシシラン系液剤中に含まれる成分を添加することもできる。
【００４４】
木酢油を含む液剤とオルガノアルコキシシラン系液剤との混合液における割合は、使用目的に応じて木酢油の効果や寿命等を最適化する組合せで適宜選択すれば良い。木酢油の臭いは、強ければ鳥獣の忌避剤としての効果を持ち、薄ければ杉の香りを漂わせて天然木の新建材を思わせる。一方、抗菌性目的の場合、たとえば、木酢油を含む液剤を１０wt％〜３０ｗｔ％、オルガノアルコキシシラン系液剤を残余分とした混合液を使用する。混合液は撹拌等して充分混ぜ合わさるようにするのが良い。混合層１６の厚みは、木材の厚さにもよるが、たとえば１μｍ〜５ｍｍである。１回の塗布で所定量または所定厚みの塗布層１６を形成できないときは、複数回に分けて重ねて塗布層１６を形成することもでき、その間および／または最後に加熱・乾燥処理を行なっても良い。加熱処理は、たとえば５０℃〜１３０℃、雰囲気は窒素、不活性ガス、空気であり、圧力は加圧、常圧、減圧で、時間は１０分〜１日で行なうことができる。重ね形成の場合の途中熱処理では塗布層を固化しても良いし、固化がやや不十分な状態でも良い。また、１日〜１週間の自然乾燥を行なうこともできる。基材の変形温度が高い場合は、上記温度より高くすることもでき、短時間処理が可能となる。最終熱処理および最終処理により混合層は充分に固化することが望ましいが、用途によっては固化が十分でなくても良い。
【００４５】
これらの混合液では、混合液の状態すなわちミクロな状態で木酢油がオルガノアルコキシシラン系液剤により被われた状態になっていると考えられる。基材１１が多孔性の繊維等である場合は、混合液の一部はそれらの孔を通して繊維１１の内部に浸透して固化する。（図２（ｂ）の破線矢印１８で示す。）従って、混合液による固化層１６は基材１１の内部と基材１１の表面に形成される。このため基材１１の表面に形成される混合液による固化層１６は基材１１との密着性が良い。すなわち、木酢油を含む層が単独では基材１１との密着性が比較的弱いが、混合層の場合はそれよりも密着性が良いので、基材からの剥離を防止できる。
【００４６】
基材１１の表面に形成される混合液による固化層１６中の木酢油からの臭気や効果物質等は固化層１６から徐々に外側（外部環境）に出ていく。（図２（ｂ）の破線矢印１７で示す。）木酢油を含む層を単独で形成したときは、木酢油からの臭気や効果物質等は速やかに外側（外部環境）へ出ていき、その効果が短時間で失われるが、混合液による固化層１６の場合は木酢油からの臭気や効果物質等が徐々に出ていく（オルガノアルコキシシランによる徐放性）ので、木酢油による効果が長期間持続する。また、木酢油からの臭気も弱いので人間に不快さを与えない。基材１１の内部に混合液が浸透し固化した場合には、基材１１の内部からの木酢油からの臭気や効果物質等も固化層１６に存在する微細な気孔（これはオルガノアルコキシシランが固化するときに形成される）を通して出て来るので、さらに長期間木酢油による効果が持続する。また、木酢油を含む層が単独では比較的脆弱であるが、オルガノアルコキシシラン類が固化したオルガノポリシロキサンは強固な膜であるから、混合層による固化層１６も強固となり外部からの衝撃等に対しても強い。さらに、オルガノポリシロキサンの層は酸やアルカリ、水分等に対しても耐性があるので、耐環境性も優れている。尚、混合層１６上にさらにオルガノアルコキシシラン系液剤を含む層１３を形成することもでき、木酢油からの臭気をさらに緩和し、また木酢油による効果をさらに長期間保持できる。また、機械的衝撃に対しても強く、耐環境性も良く、製品の寿命も長くなる。
【００４７】
図１および図２に示した木酢油を含む層およびオルガノアルコキシシラン系液剤を積層した層を基材の用途例について説明する。木材、紙、布等の繊維、プラスチック、金属、ゴム等で作製したシートやフィルムをビルや家屋・トイレの壁・床・天井の一部または全体に貼り付けておいたり、木材・セラミック・の柱や壁材で家屋を建築すれば、防虫効果があるので蚊・ゴキブリ等の害虫やネズミ等を排除でき快適な生活をエンジョイできる。病院等の壁材や壁紙等に使用することもできる。木酢油の臭気等は前述したように、オルガノアルコキシシラン系液剤の層（オルガノシロキサン層）の徐放性により緩和されるとともに、芳香材料の添加をすれば、より好ましい香りとすることもできる。また、防腐効果もあるので壁材・床材等の劣化も防止できる。このように本発明は基材上に形成した木酢油を含む層をオルガノアルコキシシラン系液剤の層（オルガノシロキサン層）が被覆しているので、木酢油の効果を長期間維持できる。また、包装紙に本発明を用いて、たとえば食品（肉、魚等含む）を本発明の包装紙で包んで保管しておけば、木酢油の持つ防虫・防菌・防蟻・防腐、等の効果により、長期間食品を保存できる。病院においては、多くの人が触れる扉や取っ手に木酢油を含む層およびオルガノアルコキシシラン系液剤を積層した布カバーや壁紙を据え付けることで、木酢油の抗真菌性によって感染症の伝染を防止できる。又、災害時の仮設住宅やテントなどに木酢油を含む層およびオルガノアルコキシシラン系液剤を積層した建材、段ボール、布を使用することで、撥水効果が高く、防虫、防カビ性の高い設備を提供できる。特に防虫効果は、蚊やダニなどの害虫によって蔓延するマラリアや熱帯病の多い地域の住宅での病気予防に非常に役立つ。また、病院のベッドマットカバーやペットの小屋の床に使用することで、抗菌等の効果以外に濡れとかび対策にもなる。鳥獣の忌避材として、家屋への狸・ハクビジン・カラス等の鳥獣に関しても、本発明を家屋や門の外壁等に使用したり、田畑等でかかし等に用いたりすることによって、これらの鳥獣を寄せ付けないようにすることもできる。畳のダニの発生や、カビの発生も防護できる。
【００４８】
家屋のコンクリート等の基礎上に使用される土台である木材（横材等）および／または基礎そのものに本発明を適用する。本発明は防虫・防蟻・防腐等の効果が長期間維持できるので、家屋の寿命を延ばすことができる。尚、木材の木口や木材の一部に本発明を適用する場合は、刷毛塗りや浸漬（ディッピング）や吹き付け等が作業性は良い。木材、紙、布等の繊維、プラスチック、金属、ゴム等で作製したシートやフィルムを裁断して袋等に入れて、腰等に付けて持参すれば、農作業や山歩きや散策時等で蚊等の虫よけに効果を発揮できる。また果樹園や森林の枝や幹等にこの袋等を配置しておけば、害虫や病原菌等に侵されることも防止できる。またこれらの裁断し細かくした細片を散布して（たとえば、砂や土と混ぜたり、肥料等や散布水と混ぜて）畑の土壌に混入することにより、野菜等に虫や病害菌等が付かず、野菜等の成長を促進できる。木材、紙、布等の繊維、プラスチック、金属、ゴム等で作製したシートやフィルムを張り付けた洋服や、木材、紙、布等の繊維、プラスチック、金属、ゴム等で作製したシートで作製した洋服や作業服にすれば、農作業や山歩きや散策時等で蚊等の虫よけに効果を発揮できる。本発明品は雨等により木酢が流されることがなく長期間外部環境で使用して木酢油の効果を長期間持続できる。本発明は基材上に形成した木酢油を含む層をオルガノアルコキシシラン系液剤の層（オルガノシロキサン層）が被覆しているので、洗濯等しても構造変化はなく、通常の洋服と同様な取扱いや洗濯等の処理も可能である。また納戸やトイレ等に袋等を配置しておけば、木酢油は防臭・消臭効果もあるので、納戸やトイレ等の臭いもなくなる。
【００４９】
図３は、本発明の別の実施形態を示す図であり、略球状の物質（基材）２１に本発明を適用したものである。すなわち、図３（ａ）に示すように、略球状の物質２１の周囲（一部または全体）に木酢油を含む液剤を積層した第１の層２２を形成する。所定の厚みまたは所定量の木酢油を含む液剤を形成するために重ねて積層することもできる。第１の層（木酢油を含む層）２２を積層した後に熱処理や乾燥処理を行ない、第１の層（木酢油を含む層）２２を固化する。重ねて積層（重ね塗りなど）する場合もその都度熱処理することもできる。この後で、第１の層（木酢油を含む層）２２上、すなわち第１の層（木酢油を含む層）２２の周囲（一部または全体）にオルガノアルコキシシラン系液剤を含む層を積層し、第２の層２３を形成する。第２層（オルガノアルコキシシラン系液剤を含む層）は第１の層（木酢油を含む層）２２の一部または全体を被覆している。この後熱処理や乾燥処理を行ない、第２の層（オルガノアルコキシシラン系液剤を含む層）２３を固化する。このとき、第１の層（木酢油を含む層）２２の固化が不十分であっても、第２の層（オルガノアルコキシシラン系液剤を含む層）２３の熱処理や乾燥処理で固化が進む。尚、用途によっては、第１の層（木酢油を含む層）２２および／または第２の層（オルガノアルコキシシラン系液剤を含む層）２３の固化が十分でなくても良い。すなわち、一部または全部が半固体状態や液状化（ゲル状態なども含む）していても良い。
【００５０】
基材の種類、木酢油を含む液剤やオルガノアルコキシシラン系液剤の構成、各種熱処理・乾燥条件などは、図１および図２で説明したものと同様である。基材２１の形状は略球状（球状または球状に近い形状）と記載しているが、略楕円体状（楕円体状または楕円体状に近い形状）でも良いし、曲面が凸凹でもザラザラ状態でも良い。あるいはたとえば、略角体（立方体、直方体、任意の角状体、それらに類似するものなど）でも良く、あるいは上記の形状の組合せ形状でも良い。基材２１の大きさは用途に合わせて種々選択できる。たとえば、直径１ｍｍ〜１０ｍｍの粒状体やパチンコ玉状体・ピンポン玉状体・ボーリング用ボール状体等が挙げられる。このような略球状基材２１の周囲に第１の層（木酢油を含む層）２２や第２の層（オルガノアルコキシシラン系液剤を含む層）２３を形成する方法として、浸漬法（ディッピング）が簡単である。たとえば、木酢油を含む液剤やオルガノアルコキシシラン系液剤の溶液中に略球状基材２１を浸漬すれば、略球状基材２１の周囲に木酢油を含む層やオルガノアルコキシシラン系液剤を含む層が容易に付着（塗布）する。あるいは、一定深さ（基材２１の大きさより小さい）の木酢油を含む液剤やオルガノアルコキシシラン系液剤の溶液に基材２１を入れて、基材２１を転がせば基材２１の周囲にこれらの層が形成できる。あるいは、吹き付け法により基材２１の周囲（一部または全部）にこれらの層を形成できる。
【００５１】
図３（ｂ）は、略球状体の基材２１の周囲（１部または全部）に木酢油およびオルガノアルコキシシラン系液剤を含む材料からなる層（混合層ともいう）２５を形成したものである。この混合層２５を形成後、熱処理・乾燥処理を行ない、混合層２５を固化する。尚固化後も木酢油およびオルガノアルコキシシラン系液剤を含む材料からなる層（混合層ともいう）２５と呼ぶ。混合層２５は充分固化された状態でも良いし、用途によっては固化が十分でなくても良い。すなわち、一部または全部が半固体状態や液状化（ゲル状態なども含む）していても良い。基材の種類・形状・大きさ等、木酢油およびオルガノアルコキシシラン系液剤を含む材料、熱処理・乾燥処理の条件、基材への形成（塗布）方法、厚み等などについては、図１および図２および図３（ａ）で説明した内容と同様である。
【００５２】
図３で示したような本発明の略球状体は、たとえば多数の粒状または粉状のものを匂い袋等に入れて防虫袋として利用できる。また、畑などへ本発明の略球状体を撒けば防虫・防蟻等の効果が長期間持続し、植物の育成を保護できる。木酢油は雨水等に洗い流されて短時間でその効果を失うが、本発明の略球状体は木酢油の層を耐環境性に優れたシロキサンで被覆しているので、雨水等に洗い流されることなく土中に長期間とどまり、木酢油の効果を長期間発揮する。すなわち、植物の種まき前後に本発明の略球状体を１度撒けば、植物の育成期間中は木酢油の効果を持続し、植物の育成を保護する。
【００５３】
図４は本発明の別の実施形態を示す図であり、複雑な形状の物質（基材）３１に本発明を適用したものである。すなわち、図４（ａ）に示すように、複雑形状の物質（基材）３１の周囲（一部または全体）に木酢油を含む液剤を積層した第１の層３２を形成する。所定の厚みまたは所定量の木酢油を含む液剤を形成するために重ねて積層することもできる。第１の層（木酢油を含む層）３２を積層した後に熱処理や乾燥処理を行ない、第１の層（木酢油を含む層）３２を固化する。重ねて積層（重ね塗りなど）する場合もその都度熱処理することもできる。この後で、第１の層（木酢油を含む層）３２上、すなわち第１の層（木酢油を含む層）３２の周囲（一部または全体）にオルガノアルコキシシラン系液剤を含む層を積層し、第２の層３３を形成する。第２層（オルガノアルコキシシラン系液剤を含む層）３３は第１の層（木酢油を含む層）３２の一部または全体を被覆している。この後熱処理や乾燥処理を行ない、第２の層（オルガノアルコキシシラン系液剤を含む層）３３を固化する。このとき、第１の層（木酢油を含む層）３２の固化が不十分であっても、第２の層（オルガノアルコキシシラン系液剤を含む層）３３の熱処理や乾燥処理で固化が進む。尚、用途によっては、第１の層（木酢油を含む層）３２および／または第２の層（オルガノアルコキシシラン系液剤を含む層）３３の固化が十分でなくても良い。すなわち、一部または全部が半固体状態や液状化（ゲル状態なども含む）していても良い。
【００５４】
基材の種類、木酢油を含む液剤やオルガノアルコキシシラン系液剤の構成、各種熱処理・乾燥条件などは、図１および図２および図３で説明したものと同様である。基材３１の形状は複雑形状と記載したが、任意の閉空間を構成する形状と考えることができる。当然、図１〜図３で示した実施形態は図４で示す実施形態に含まれると考えることができる。たとえば、綿状、石ころや砂粒のような形状、角ばった形状、星型形状、ビン形状、顆粒状、粉末状等の各種粒形状、その他様々な形状が含まれ、図３で説明した略球状形状も含まれる。基材３１の大きさは用途に合わせて種々選択できる。たとえば、直径１ｍｍ〜１０ｍｍの粒状体やパチンコ玉状体・ピンポン玉状体・ボーリング用ボール状体等程度の大きさが挙げられる。このような複雑形状基材３１の周囲に第１の層（木酢油を含む層）３２や第２の層（オルガノアルコキシシラン系液剤を含む層）３３を形成する方法として、たとえば、浸漬法（ディッピング）が簡単である。たとえば、木酢油を含む液剤やオルガノアルコキシシラン系液剤の溶液中に基材３１を浸漬すれば、基材３１の周囲に木酢油を含む層やオルガノアルコキシシラン系液剤を含む層が容易に付着（塗布）する。あるいは、一定深さ（基材３１の大きさより小さい）の木酢油を含む液剤やオルガノアルコキシシラン系液剤の溶液に基材３１を入れて、基材３１を転がせば基材３１の周囲にこれらの層を形成できる。あるいは、吹き付け法により基材３１の周囲にこれらの層を形成できる。
【００５５】
基材３１が紙、木材、布、繊維等、多孔質セラミック（たとえば、シリカゲル、活性白土、活性炭、ゼオライト、アルミナ、炭化ケイ素、ジルコニア）また、ホタテ貝殻等である場合は、それらは多孔質体であるため、木酢油の一部または全部が紙や繊維等の内部に浸透し、その内部で固化する。（これを図４（ｂ）の破線矢印３４で示す。これを含浸とも言う。）従って、木酢油を含む層３２は基材３１と強固に付着する。また木酢油の成分と基材３１が化学的に結合する場合にも基材３１と強固に付着する。木酢油を含む層３２が基材３１へ浸透する場合は、木酢油を含む層３２が固化・乾燥後は、木酢油を含む層３２の厚みは非常に薄いか、殆どなくなっている場合もあるが、その場合でも本発明の技術的範囲に含まれる。
【００５６】
基材３１が金属やプラスチック等のような木酢油が浸透しにくいものであれば、木酢油と基材３１との結合力は主に物理的力によるものであるため、木酢油と基材３１との密着性は比較的弱い。密着性が弱い場合は、木酢油を含む液に金属等との密着性を高める接着材料を混合すれば良い。接着材料として、たとえば、ポリビニールアルコール系接着剤、酢酸ビニール系接着剤、アクリル系接着剤、塩化ビニール系接着剤等が挙げられるが、これらに限定されない。
【００５７】
木酢油を含む層３２が被覆されていない場合は、木酢油の有効成分が外側（大気中）へ出ていき、木酢油の有する効果が比較的短時間に消失していく。これに対して、オルガノアルコキシシラン系液剤を含む層３３で木酢油を含む層３２を被覆した本発明の場合は、図４（ｂ）の破線矢印３５で示すように、木酢油の有効成分がオルガノアルコキシシラン系液剤を含む被覆層３３を通して徐々に外側（大気中）へ出て行くので、木酢油の効果が同程度の効果を有して長期間持続する。すなわち、オルガノアルコキシシラン系液剤を含む被覆層３３が固化しても、化学的反応によるこの層３３は微細な間隙（以下、気孔と称する）を通して木酢油の有効成分が徐々に出て行く。すなわち、オルガノアルコキシシラン系液剤を含む被覆層により木酢油の効果の徐放性を発揮する。または、オルガノアルコキシシラン系液剤を含む層３３を積層し熱処理・乾燥する工程で、木酢油を含む層が気孔内に入り込んでいる。その気孔内に入り込んだ木酢油を含む層から木酢油の有効成分が徐々に外側（大気中）へ出て行く。従って、木酢油の効果を発揮する用途製品の寿命を大幅に延ばすことができる。
【００５８】
木酢油を含む層３２は比較的脆い層であるから機械的衝撃に弱いが、オルガノアルコキシシラン系液剤を含む層３３は固化後ガラス質のシロキサン結合を有するので強固であり、木酢油を含む層３２を機械的に保護するという効果もある。また、木酢油を含む層３２は酸、アルカリ、水等の影響を受けやすいが、オルガノアルコキシシラン系液剤を含む層３３は固化後ガラス質のシロキサン結合を有するので耐環境性も優れている。従って、図４に示す本発明の構造は木酢油を含む層３２をシロキサン結合のガラス質層３３で被覆しているので、長期間の使用でも劣化が小さく製品の長寿命化を実現できる。
【００５９】
図４（ｂ）は、複雑形状の基材３１の周囲（１部または全部）に木酢油およびオルガノアルコキシシラン系液剤を含む材料（混合液とも言う）からなる層（混合層ともいう）３６を形成したものである。この混合層３６を形成後、熱処理・乾燥処理を行ない、混合層３６を固化する。尚固化後も木酢油およびオルガノアルコキシシラン系液剤を含む材料からなる層（混合層ともいう）３６と呼ぶ。混合層３６は充分固化された状態でも良いし、用途によっては固化が十分でなくても良い。すなわち、一部または全部が半固体状態や液状化（ゲル状態なども含む）していても良い。基材の種類・形状・大きさ等、木酢油およびオルガノアルコキシシラン系液剤を含む材料、熱処理・乾燥処理の条件、基材への形成（塗布）方法、厚み等などについては、図１および図２および図３および図４（ａ）で説明した内容と同様である。
【００６０】
基材３１が多孔性の繊維等である場合は、混合液の一部はそれらの孔を通して繊維３１の内部に浸透して固化する。（図４（ｂ）の破線矢印３８で示す。）従って、混合液による固化層３６は基材３１の内部と基材３１の表面に形成される。このため基材３１の表面に形成される混合液による固化層３６は基材３１との密着性が良い。すなわち、木酢油を含む層が単独では基材３１との密着性が比較的弱いが、混合層の場合はそれよりも密着性が良いので、基材からの剥離を防止できる。
【００６１】
基材３１の表面に形成される混合液による固化層３６中の木酢油からの臭気や効果物質等は固化層３６から徐々に外側（外部環境）に出ていく。（図４（ｂ）の破線矢印３７で示す。）木酢油を含む層を単独で形成したときは、木酢油からの臭気や効果物質等は速やかに外側（外部環境）へ出ていき、その効果が短時間で失われるが、混合液による固化層３６の場合は木酢油からの臭気や効果物質等が徐々に出ていく（オルガノアルコキシシランによる徐放性）ので、木酢油による効果が長期間持続する。また、木酢油からの臭気も弱いので人間に不快さを与えない。基材３１の内部に混合液が浸透し固化した場合には、基材３１の内部からの木酢油からの臭気や効果物質等も固化層３６に存在する微細な気孔（これはオルガノアルコキシシランが反応固化するときに形成される）を通して出て来るので、さらに長期間木酢油による効果が持続する。また、木酢油を含む層が単独では比較的脆弱であるが、オルガノアルコキシシラン類が固化したオルガノポリシロキサンは強固な膜（薄膜、圧膜等）であるから、混合層による固化層３６も強固となり外部からの衝撃等に対しても強い。さらに、オルガノポリシロキサンの層は酸やアルカリ、水分等に対しても耐性があるので、耐環境性も優れている。尚、混合層３６上にさらにオルガノアルコキシシラン系液剤を含む層（図４（ａ）における３３）を形成することもでき、木酢油からの臭気をさらに緩和し、また木酢油による効果をさらに長期間保持できる。また、機械的衝撃に対しても強く、耐環境性も良く、製品の寿命も長くなる。
【００６２】
図４で示したような本発明の複雑形状体は、様々な場所に配置できるので、様々な場所で木酢油の効果を発揮することができる。しかも、本発明の複雑形状体は、木酢油の層を耐環境性および徐放性に優れたシロキサン類で被覆しているので、長期間木酢油の効果を維持することができる。複雑形状体は表面積が大きいので、木酢油から放出される有効成分の量が多いので、単位重量当たりの木酢油による効果が大きい。たとえば、綿に本発明を適用した場合、綿自体も軽く空隙率（多孔率）も大きいので、木酢油による効果も大きく、綿を袋につめて軽い防虫袋として効果がてき面であり、その効果も長期間持続できる。また、軽いので野菜の葉や木（たとえば、果樹園や森林等）の細枝や幹にもつり下げることができるので、これらの草木の防虫にもなる。また、土や砂、或いは小さな軽石等に本発明を使用でき、これらを土壌に混ぜることによって、害虫防除や防蟻対策に有効である。しかも本発明の複雑形状体は木酢油の層を耐環境性に優れたシロキサン類で被覆しているので、雨水等に洗い流されることなく土中に長期間とどまり、木酢油の効果を長期間発揮する。すなわち、植物の種まき前後に本発明の複雑形状体を１度撒けば、植物の育成期間中は木酢油の効果を持続し、植物の育成を保護する。また、病院内に備える種々の備品にも本発明を適用できるので、木酢油の抗菌等の効果を長期間発揮して、病院内を清潔に保持することもできる。
【００６３】
さらに、木酢油を含む液剤をたとえば畑等の土壌に散布してその後オルガノアルコキシシラン系液剤を含む液剤を散布すれば、木酢油を含む層の一部または全部はオルガノアルコキシシラン系液剤を含む層によって被覆される。この場合基材は土や砂等であるが、本発明の範囲に含まれる。また、木酢油を含む液剤とオルガノアルコキシシラン系液剤を含む液剤を混合させた混合液剤をたとえば畑等の土壌に散布すれば、基材である土や砂等の一部または全部に混合液剤の層（混合層）が形成される。これも本発明の範囲に含まれる。このように液剤の散布によって、上記した木酢油の効果を長期間持続させた土壌を作製できる。
【００６４】
尚、木材等を乾留する際に生じるタール成分を除いた水溶性液体は木酢液であり、この木酢液は家庭用の消臭剤や防虫剤、土壌改質材として使用されている。この木酢液を含む層を第１層として基材上に形成し、その上にオルガノアルコキシシラン系液剤を含む層を形成したり、あるいは木酢液を含む液剤とオルガノアルコキシシラン系液剤を混合した液剤を基材に塗布した混合層を形成したりして、その後適宜乾燥処理や乾燥処理を施して、基材上の層を固化またはゲル化したものについても、木酢油と同様に本発明の範囲内に含まれる。
【００６５】
以上詳細に説明した様に、木酢油単独では長期間の木酢油の効果を保持できないが、基材上にオルガノアルコキシシラン系液剤で木酢油を含む層の被覆層を形成したり、木酢油をオルガノアルコキシシラン系液剤と混合液剤で基材上に混合層を形成したりすることによって、木酢油の優れた効果を長期間維持することができる。木酢油は木材・植物由来であり、またオルガノアルコキシシラン系液剤を熱処理して得られるシロキサン類（一般式：Ｒ３ＳｉＯ−（Ｒ２ＳｉＯ）ｎ−ＳｉＲ3）も無害であるから、地球環境に影響を与えない。これまでに示した、木酢油、アルコキシシランを含む基材を本発明では複合材と呼ぶ。尚、本明細書において、明細書のある部分に記載し説明した内容について記載しなかった他の部分においても矛盾なく適用できることに関しては、当該他の部分に当該内容を適用できることは言うまでもない。さらに、前記実施形態は一例であり、要旨を逸脱しない範囲内で種々変更して実施でき、本発明の権利範囲が前記実施形態に限定されないことも言うまでもない。また本発明で使用される木酢油やオルガノアルコキシシラン系物質については参考文献に記載された内容も含まれることは言うまでもない。
【産業上の利用可能性】
【００６６】
本発明は、木酢油だけでなく、有用な効果を有する成分を発散する物質を長期間保持し、かつその効果を長期間発揮するする目的に用いることができる。
【符号の説明】
【００６７】
１１、２１、３１・・・基材、１２、２２、３２・・・第１の層（木酢油を含む層）、
１３、２３、３３・・・第２の層（オルガノアルコキシシラン系液剤を含む層）、
１６、２５、３６・・・木酢油およびオルガノアルコキシシラン系液剤を含む材料からなる層（混合層）
【図１】
2019098724.tif 000003
【図２】
2019098724.tif 000004
【図３】
2019098724.tif 000005
【図４】
2019098724.tif 000006